【事件の表示】
　特願２００９−１６８１０６「太陽電池モジュール、及び、施工方法」拒絶査定不服審判事件〔平成２３年　２月　３日出願公開、特開２０１１−　２３６０２〕について、次のとおり審決する。
【結　論】
　本件審判の請求は、成り立たない。
【理　由】
第１　手続の経緯
　本願は、平成２１年７月１６日の出願であって、平成２５年４月２３日付けで拒絶理由が通知され、同年６月２４日付けで意見書が提出されるとともに、同日付けで手続補正書が提出され、同年９月４日付けで拒絶査定がなされた。本件は、これに対して、同年１０月９日に拒絶査定に対する審判請求がなされ、同時に手続補正がなされたものである。
　その後、平成２５年１２月６日付けで、審判請求人に前置報告の内容を示し意見を求めるための審尋を行ったところ、平成２６年２月４日付けで回答書が提出された。
　
　
第２　平成２５年１０月９日付けの手続補正についての補正の却下の決定
［補正の却下の決定の結論］
　平成２５年１０月９日付けの手続補正を却下する。
　
［理由］
１．補正内容
　平成２５年１０月９日付けの手続補正（以下「本件補正」という。）により、本願の特許請求の範囲は、本件補正前の
「【請求項１】
　太陽電池セルと、
　前記太陽電池セルの受光面側を覆う樹脂製の表面保護部材と、
　前記太陽電池セルを被覆するとともに前記表面保護部材と前記太陽電池セルとを接着する接着剤と、を有し、
　前記表面保護部材の前記太陽電池セルとは反対側に、汚れを防止するための低汚染化塗料であって、フッ素系樹脂を含有する低汚染化塗料が塗装されていることを特徴とする太陽電池モジュール。
【請求項２】
　請求項１に記載の太陽電池モジュールであって、
　前記低汚染化塗料は、表面処理としてコロナ放電処理及び脱脂処理が施された前記表面保護部材に塗装されていることを特徴とする太陽電池モジュール。
【請求項３】
　請求項１及び請求項２に記載の太陽電池モジュールを、建物の外装部に備えるための工程を有することを特徴とする施工方法。」
から、
「【請求項１】
　太陽電池セルと、
　前記太陽電池セルの受光面側を覆うポリエチレンテレフタレート（ＰＥＴ）製の表面保護部材であって、表面処理としてコロナ放電処理及び脱脂処理が施されている表面保護部材と、
　前記太陽電池セルを被覆するとともに前記表面保護部材と前記太陽電池セルとを接着する接着剤であるエチレン−酢酸ビニル重合体（ＥＶＡ）樹脂と、
　取付部材としての面ファスナーと、を有し、
　前記表面保護部材の前記太陽電池セルとは反対側に、汚れを防止するための低汚染化塗料であって、フッ素系樹脂を含有する低汚染化塗料が塗装されていることを特徴とする太陽電池モジュール。
【請求項２】
　請求項１に記載の太陽電池モジュールを、
　面ファスナーを備え、かつ、不陸がある建物の外装部に、
　該不陸に沿わせて取り付ける工程を有することを特徴とする施工方法。」
に補正された。
　
２．補正の目的
　本件補正後の請求項１において、「表面処理としてコロナ放電処理及び脱脂処理が施されている」を追加する補正は、本件補正前の請求項２の「前記低汚染化塗料は、表面処理としてコロナ放電処理及び脱脂処理が施された前記表面保護部材に塗装されている」という発明特定事項を、本件補正前の請求項１に組み込んだものと解される。
　すると、本件補正前の請求項１は削除され、本件補正前の請求項１を引用する請求項２が本件補正後の請求項１に補正されたものと認められる。
　
　そして、本件補正により、本件補正前の請求項１を引用する請求項２が本件補正後の請求項１に補正された内容は、以下の３点である。
　
（イ）本件補正前の「樹脂製」が、「ポリエチレンテレフタレート（ＰＥＴ）製」に補正された。
（ロ）本件補正前の「接着剤と、」が、「接着剤であるエチレン−酢酸ビニル重合体（ＥＶＡ）樹脂と、」に補正された。
（ハ）「取付部材としての面ファスナーと、」が追加された。
　
　以下、上記補正内容（ハ）が、特許法第１７条の２第５項各号に掲げる事項のうちのどの事項を目的とするものかを検討する。
　
３．本件補正前後における発明の解決しようとする課題
　本件補正前の請求項１を引用する請求項２に係る発明（以下、「本件補正前発明」という。）が解決しようとする課題は、本件補正前の明細書段落【０００４】〜【０００６】の
「【発明が解決しようとする課題】
　【０００４】
　上記太陽電池モジュールのように、太陽電池モジュールが屋外に設置された場合には、風雨や埃などにより外面が汚れ易く、外面が汚れた場合には、汚れにより光が遮られることにより発電効率が低下する虞があるという課題がある。　
　本発明は、かかる課題に鑑みてなされたものであり、その目的とするところは、受光側となる外面が汚染され難い太陽電池モジュール、及び、施工方法を提供することにある。
【課題を解決するための手段】
　【０００５】
　かかる目的を達成するために本発明の太陽電池モジュールは、太陽電池セルと、前記太陽電池セルの受光面側を覆う樹脂製の表面保護部材と、前記太陽電池セルを被覆するとともに前記表面保護部材と前記太陽電池セルとを接着する接着剤と、を有し、前記表面保護部材の前記太陽電池セルとは反対側に、汚れを防止するための低汚染化塗料であって、フッ素系樹脂を含有する低汚染化塗料が塗装されていることを特徴とする太陽電池モジュールである。
　このような太陽電池モジュールによれば、太陽電池セルの受光面側を覆う樹脂製の表面保護部材の太陽電池セルとは反対側に低汚染化塗料が塗装されているので、表面保護部材は汚染され難い。このため、太陽電池モジュールの最外表面が汚れのない状態が保たれ、太陽電池セルに対する光透過性が高い状態に維持されるので、効率良く発電することが可能な状態を維持することが可能である。
　また、太陽電池モジュールは、屋外に設置されて日光に直接晒されることはもちろん、雨や風にも晒されるので、太陽電池モジュールの最外表面に塗装される低汚染化塗料に耐候性に優れたフッ素系樹脂が含まれていることにより、耐侯性に優れた太陽電池モジュールを提供することが可能である。また、太陽電池モジュールの最外表面がフッ素樹脂にてコーティングされているので、表面が傷つき難い太陽電池モジュールを提供することが可能である。このため、太陽電池モジュールの表面が傷つくことによる、太陽電池セルに到達する光の損失が生じ難いので、発電効率の低下を抑えることが可能である。
　【０００６】
　かかる太陽電池モジュールであって、前記低汚染化塗料は、表面処理としてコロナ放電処理及び脱脂処理が施された前記表面保護部材に塗装されていることが望ましい。
　このような太陽電池ユニットによれば、表面保護部材の表面に低汚染化塗料の塗膜をより確実に形成することが可能である。」
という記載によれば、
　太陽電池モジュールが屋外に設置された場合には、風雨や埃などにより外面が汚れ易く、外面が汚れた場合には、汚れにより光が遮られることにより発電効率が低下する虞があるという課題があり、かかる課題に鑑みて、受光側となる外面が汚染され難い太陽電池モジュールを提供することであることは明らかである。
　
　これに対して、本件補正後の請求項１に係る発明（以下、「本件補正後発明」という。）が解決しようとする課題は、本件補正後の明細書段落【０００４】〜【０００５】の
「【発明が解決しようとする課題】
　【０００４】
　上記太陽電池モジュールのように、太陽電池モジュールが屋外に設置された場合には、風雨や埃などにより外面が汚れ易く、外面が汚れた場合には、汚れにより光が遮られることにより発電効率が低下する虞があるという課題がある。　
　本発明は、かかる課題に鑑みてなされたものであり、その目的とするところは、受光側となる外面が汚染され難い太陽電池モジュール、及び、施工方法を提供することにある。
【課題を解決するための手段】
　【０００５】
　かかる目的を達成するために本発明の太陽電池モジュールは、太陽電池セルと、前記太陽電池セルの受光面側を覆うポリエチレンテレフタレート（ＰＥＴ）製の表面保護部材であって、表面処理としてコロナ放電処理及び脱脂処理が施されている表面保護部材と、前記太陽電池セルを被覆するとともに前記表面保護部材と前記太陽電池セルとを接着する接着剤であるエチレン−酢酸ビニル重合体（ＥＶＡ）樹脂と、取付部材としての面ファスナーと、を有し、前記表面保護部材の前記太陽電池セルとは反対側に、汚れを防止するための低汚染化塗料であって、フッ素系樹脂を含有する低汚染化塗料が塗装されており、前記低汚染化塗料は、表面処理としてコロナ放電処理及び脱脂処理が施された前記表面保護部材に塗装されていることを特徴とする太陽電池モジュールである。
　このような太陽電池モジュールによれば、太陽電池セルの受光面側を覆う樹脂製の表面保護部材の太陽電池セルとは反対側に低汚染化塗料が塗装されているので、表面保護部材は汚染され難い。このため、太陽電池モジュールの最外表面が汚れのない状態が保たれ、太陽電池セルに対する光透過性が高い状態に維持されるので、効率良く発電することが可能な状態を維持することが可能である。
　また、太陽電池モジュールは、屋外に設置されて日光に直接晒されることはもちろん、雨や風にも晒されるので、太陽電池モジュールの最外表面に塗装される低汚染化塗料に耐候性に優れたフッ素系樹脂が含まれていることにより、耐侯性に優れた太陽電池モジュールを提供することが可能である。また、太陽電池モジュールの最外表面がフッ素樹脂にてコーティングされているので、表面が傷つき難い太陽電池モジュールを提供することが可能である。このため、太陽電池モジュールの表面が傷つくことによる、太陽電池セルに到達する光の損失が生じ難いので、発電効率の低下を抑えることが可能である。
　また、外装部の表面が凸凹していても、太陽電池モジュールを容易に取り付けたり、容易に交換したりすることが可能である。」、
　段落【００３７】の
「このとき本実施形態のように、太陽電池モジュール１０が柔軟性を有している場合には、太陽電池モジュール１０及び太陽電池モジュール１０が取り付けられる対象となる屋根や外装材に取付部材として予め面ファスナーを備えておき、面ファスナーにより太陽電池モジュールを建物等に取り付ける。このように、面ファスナーにより太陽電池モジュール１０を取り付ける場合には、屋根や外装材の表面が凸凹していてもその不陸に沿わせて太陽電池モジュール１０を容易に取り付けることが可能であるとともに、容易に交換することも可能である。また、表面保護シート１４と裏面保護シート１６がガラス等の可撓性が低い部材にて形成された太陽電池モジュール１０を取り付ける場合には、建物の屋根や外装材に平坦な設置場所を予め施工しておき、この設置場所に取付部材としてのボルト等にて太陽電池モジュール１０を固定する。」
という記載によれば、
　太陽電池モジュールが屋外に設置された場合には、風雨や埃などにより外面が汚れ易く、外面が汚れた場合には、汚れにより光が遮られることにより発電効率が低下する虞があるという課題があり、かかる課題に鑑みて、受光側となる外面が汚染され難い太陽電池モジュールを提供することに加えて、
　外装部の表面が凸凹していても、太陽電池モジュールを容易に取り付けたり、容易に交換したりすることを可能にすることであることは明らかである。
　
　すると、上記補正内容（ハ）により、本件補正後発明が解決しようとする課題は、本件補正前発明が解決しようとする課題に、技術的に関連のない新たな課題が付加されたことは明らかであって、上記補正内容（ハ）により、本件補正前発明と本件補正後発明の解決しようとする課題が同一ではないものになったと認められる。
　
　よって、上記補正内容（ハ）は、特許請求の範囲の減縮（第三十六条第五項の規定により請求項に記載した発明を特定するために必要な事項を限定するものであつて、その補正前の当該請求項に記載された発明とその補正後の当該請求項に記載される発明の産業上の利用分野及び解決しようとする課題が同一であるものに限る。）を目的とするものではない。
　
４．他の目的について
　さらに、上記補正内容（ハ）が、誤記の訂正、明りょうでない記載の釈明（拒絶理由通知に係る拒絶の理由に示す事項についてするものに限る。） を目的とするものではないことも明らかである。
　
５．結論
　してみると、上記補正内容（ハ）を含む、本件補正による特許請求の範囲の請求項１についての補正は、特許法第１７条の２第５項各号に掲げる事項を目的とするものではない。
　
　したがって、本件補正は、特許法第１７条の２第５項の規定に違反するので、同法第１５９条第１項において読み替えて準用する同法第５３条第１項の規定により却下すべきものである。
　
　なお、請求人は、本件補正について、特許法第１７条の２第５項各号に掲げる事項のうちのどの事項を目的とするものかを、審判請求書及び回答書において、何ら説明していない。
　
　
第３　本願発明について
１．本願発明
　平成２５年１０月９日付けの手続補正は上記のとおり却下されたので、本願の特許請求の範囲の請求項１に係る発明（以下「本願発明」という。）は、平成２５年６月２４日付けの手続補正で補正された特許請求の範囲の請求項１に記載された事項により特定される次のとおりのものである。
　
「太陽電池セルと、
　前記太陽電池セルの受光面側を覆う樹脂製の表面保護部材と、
　前記太陽電池セルを被覆するとともに前記表面保護部材と前記太陽電池セルとを接着する接着剤と、を有し、
　前記表面保護部材の前記太陽電池セルとは反対側に、汚れを防止するための低汚染化塗料であって、フッ素系樹脂を含有する低汚染化塗料が塗装されていることを特徴とする太陽電池モジュール。」
　
２．引用刊行物
（１）原査定の拒絶の理由に引用され、本願の出願前に頒布された刊行物である、特開平１０−２７０７３０号公報（以下「引用文献１」という。）には、以下の事項が記載されている。（下線は、当審が付した。）
　
（ａ）「【発明の詳細な説明】
【０００１】
【発明の属する技術分野】本発明は、家屋の屋上などに設置される、フレキシブルで防湿構造を有する太陽電池モジュールに関する。
【０００２】
【従来の技術】現在、環境保護の立場から、クリーンなエネルギーの研究開発が進められている。中でも、太陽電池はその資源（太陽光）が永続的であること、無公害であることからもっとも注目を集めている。アモルファスシリコン太陽電池は、薄型で軽量、製造コストの安さ、大面積化が容易であることなどから、今後の太陽電池の主流となると考えられる。
【０００３】従来の太陽電池はガラス基板を用いていたが、軽量化、施工性、量産性においてプラスチックフィルムまたは金属フィルムなどを基板として用いたフレキシブルタイプの太陽電池の研究開発がすすめられている。フレキシブルタイプの太陽電池は、そのフレキシビリティを生かしたロールツーロール方式の製造方法により大量生産が可能である。なかでも裏面電極を有する太陽電池モジュールは基板面積当たりの発電面積が大きいことを特長としている。
【０００４】図４は従来の裏面電極を有する太陽電池ユニットを模式的に示し、（ａ）は平面図であり、（ｂ）は（ａ）におけるＸ−Ｘ断面図である。絶縁性でフレキシブルな樹脂からなるフィルム基板１上に、順次、第１電極層２、光電変換層３、第２電極層４が積層されている。第１の孔ｈ１の内壁で第１電極層２と裏面電極層５とが重ねられ、同様に第２の孔ｈ２の内壁で第２電極層２と裏面電極層とが重ねられてそれぞれが導通している。複数の太陽電池素子が直列接続されるように、各電極層は適宜パターニングされている。直列接続の両端の裏面電極は５ｉと５ｅである。
【０００５】図５は従来の裏面電極を有する太陽電池モジュールを模式的に示し、（ａ）は平面図であり、（ｂ）は（ａ）におけるＸＸ断面図である。
複数個の上記の太陽電池ユニットＵの裏面電極５
ｉ
、５
ｅ
は配線Ｌによりそれぞれ接続され並列接続され、これらの両面に防湿フィルム６が接着フィルム６によって接着されて、太陽電池モジュールとされる。
【０００６】光電変換層３の代表例は薄膜アモルファスシリコンのpin 接合である。フィルム基板用材料としては、ポリイミド、ポリエーテルイミド、パラ系アラミド、フッ素系樹脂などが用いられている。接着フィルムとしてはエチレン−酢酸ビニル共重合体（以下、ＥＶＡと記す）、塩化ビニル共重合体、またはポリビニルアルコール（ＰＶＡ）、ポリビニルブチラール（ＰＶＢ）などが用いられている。
【０００７】
防湿フィルムとしては、フッ素系樹脂、ポリメチルメタアクリレート、ポリサルホン、ポリエーテルサルホン、ポリ塩化ビニール、ポリカーボネート等のフィルムが用いられている。
　
（ｂ）「【図４】
　 　 　 　 　 　 　 　 　 　 　 　 　 　 　 　 　 　 　 　 　 」
　
　上記記載事項（ａ）の段落【０００５】の「防湿フィルム６」は「防湿フィルム７」の誤記であることは明らかである。
　
　すると、上記引用文献１の記載事項から、引用文献１には、以下の発明（以下「引用発明」という。）が記載されている。
　
「複数個の太陽電池ユニットＵの裏面電極５ｉ、５ｅは配線Ｌによりそれぞれ接続され並列接続され、これらの両面に防湿フィルム７が接着フィルム６によって接着された、太陽電池モジュールであって、
　防湿フィルム７としては、フッ素系樹脂、ポリメチルメタアクリレート、ポリサルホン、ポリエーテルサルホン、ポリ塩化ビニール、ポリカーボネート等のフィルムが用いられている太陽電池モジュール。」
　
（２）原査定の拒絶の理由に引用され、本願の出願前に頒布された刊行物である、国際公開第２００７／０６３６９８号（以下「引用文献２」という。）には、以下の事項が記載されている。（下線は、当審が付した。）
　
（ａ）「背景技術
［0002］　
現在、太陽電池の保護カバーにはガラス板が使われている。しかしガラスは重く、また脆いため、ガラス板に代わる基材として軽量で透明性、高屈折率のポリカーボネート板やアクリル板などの透明樹脂製の板が提案されている。しかし、これらの透明樹脂は
耐汚染性などに劣っているため、
［0003］　ところで、フッ素樹脂は分子内のＣ−Ｆ結合の高いエネルギーと低い分極率に基づく優れた耐候性、低屈折率、耐薬品性、撥水撥油性、耐汚染性を有しており、種々の用途に展開されている。したがって
透明樹脂基材表面にフッ素樹脂層を形成することができれば、
耐汚染性を向上させることができると考えられる。
　
（ｂ）「発明の開示
［0015］　本発明は、太陽電池の保護カバーとしての透明性を損なわず、室温加工性、耐溶剤性、耐候性、耐久性をもった太陽電池の保護カバーおよびそれを形成し得る硬化性フッ素塗料組成物を提供することを目的とする。
［0016］　すなわち本発明は、(Ａ)硬化性フッ素樹脂と(Ｂ)硬化剤と(Ｃ)溶剤を含む硬化性含フッ素塗料組成物であって、太陽電池モジュール(I)の太陽光照射面側に設けられている透明樹脂層(II)に直接またはプライマー層(IV)を介して設けられるフッ素樹脂硬化物のトップコート層(III)の形成に用いる太陽電池の保護カバー用塗料組成物に関する。
［0017］　また本発明は、太陽電池モジュール(I)と該モジュールの太陽光照射面側に設けられている透明樹脂層(II)と該透明樹脂層に直接またはプライマー層(IV)を介して設けられているトップコート層(III)を含む太陽電池であって、該トップコート層(III)が、前記保護カバー用塗料組成物の硬化物層である太陽電池、
さらには、透明樹脂層(II)と該透明樹脂層に直接またはプライマー層(IV)を介して設けられているトップコート層(III)を含み、太陽電池モジュール(I)の太陽光照射面側に設ける保護カバー用積層フィルムであって、該トップコート層(III)が、
前記硬化性含フッ素塗料組成物の硬化物層である太陽電池の保護カバー用積層フィルムにも関する。
　 　 発明を実施するための最良の形態
［0018］　
本発明の太陽電池の保護カバー用塗料組成物は、太陽電池モジュール(I)の太陽光照射面側に設けられている透明樹脂層(II)に直接
設けられるフッ素樹脂硬化物のトップコート層(III)の形成に用いる。
［0019］　
保護カバー用塗料組成物は、(Ａ)硬化性フッ素樹脂と(Ｂ)硬化剤と(Ｃ)溶剤を含む硬化性含フッ素塗料組成物である。
　
（ｃ）「［0064］　
本発明の組成物において、さらに透明性や密着性、耐候性などを損なわない限り、種々の添加剤を配合することができる。添加剤としては、たとえば表面親水化剤、
があげられる。
［0065］　
表面親水化剤は、塗膜表面を親水性表面にする添加剤であり、雨筋汚れの防止という効果が奏される。
特に表面移行性、雨筋防汚性が良好な点からつぎの化合物が好ましい。
［0066］式：
　 　 ［化１］
(式中、ｎは１〜２０の整数、Ｒ１はすべてが異なるかまたは少なくとも２つが同じであり、いずれも炭素数１〜１０００の１価の有機基であって、酸素原子、チッ素原子および／またはケイ素原子を含んでいてもよく、該有機基の水素原子の一部または全部がフッ素原子またはフッ素原子と塩素原子とで置換されていてもよい)で表されるアクリルシリケートもしくは含フッ素アルキルシリケート、またはこれらのオリゴマー。
［0067］　このうち、さらに表面移行性、雨筋防汚性が良好な点から、Ｒ１の水素原子がフッ素原子で一部または全部置換されているものが好ましい。具体的なＲ１としては、Ｆ(ＣＦ２)ｎ(ＣＨ２)ｍ、(ＣＦ３)２ＣＨ、Ｈ(ＣＦ２)ｎ(ＣＨ２)ｍ、Ｆ(ＣＦ２)ｎＣＨＦＣＦ２(ＣＨ２)ｍ、Ｆ(ＣＦ２)ｎ(ＣＨ２)ｍＣ＝Ｏ、Ｈ(ＣＦ２)ｎ(ＣＨ２)ｍＣ＝Ｏ、(Ｆ(ＣＦ２)ｎ(ＣＨ２)ｍ)２Ｎ、(Ｈ(ＣＦ３)２Ｃ)２Ｎ、(Ｈ(ＣＦ２)ｎ(ＣＨ２)ｍ)２Ｎ、Ｆ(ＣＦ２)ｎＯ(ＣＦ(ＣＦ３)ＣＦ２Ｏ)ｍＣＦ(ＣＦ３)Ｃ＝Ｏ(ｍは０または１〜６の整数、ｎは１〜１０の整数)などがあげられる。
［0068］　添加量は、硬化性フッ素樹脂(Ａ)１００質量部に対して、０〜１００質量部、さらには０．１〜５０質量部、特に１〜２０質量部が好ましい。」
　
（ｄ）「［0083］　
かかる硬化性フッ素樹脂組成物は太陽電池の保護カバーを構成する透明樹脂層(基材)(II)に塗装される。
［0084］　透明樹脂層（基材）(II)を構成する透明樹脂としては、後述する方法で測定した光透過率が８０％以上、さらには８５％以上、特に９０％以上である樹脂が好ましい。
［0085］　具体的には、ポリカーボネート、ポリエチレンテレフタレート、アクリル樹脂、ポリエチレン、ポリプロピレン、ポリスチレン、ポリイミド、エポキシ樹脂などがあげられる。これらのうち、強度、透明性が良好な点から、ポリカーボネート、ポリエチレンテレフタレート、アクリル樹脂、ポリイミド、フッ素樹脂が、さらにはポリカーボネート、アクリル樹脂が、特にポリカーボートが好ましい。
［0086］　ポリカーボネートは、透明性に優れ、硬度などの機械的特性、汎用性、加工性の点でも良好であるが、耐擦傷性、耐候性などに劣ることが知られている。また、耐熱性の点でガラス転移点が１５０℃周辺で柔らかくなるため高温焼付けが必要な樹脂は適応できないが、本発明の塗料組成物に使用する硬化性フッ素樹脂は常温でも硬化可能であるから、ポリカーボネートへの適用に問題はない。
［0087］　なお、密着性や溶剤不浸透性に配慮が必要な場合、後述するようなプライマー層を形成してもよい。
［0088］　また、透明樹脂層(基材)(II)中に、トップコート層(III)において説明した各種の添加剤(ただし、表面特性を改質するような表面親水化剤やレベリング剤は除く)を添加してもよい。特に、遮熱剤や紫外線吸収剤、酸化防止剤などの添加は有効である。その配合量は上記の範囲でよい。また、これらの添加剤は透明樹脂層(II)のみに添加してもよいし、トップコート層(III)と共に添加してもよい。さらに添加する添加剤の種類もトップコート層(III)と同じでも異なっていてもよい。
［0089］　
トップコート層(III)である硬化性フッ素樹脂硬化物層の形成方法としては、(１)透明樹脂層（基材）(II)上に直接塗布し硬化させる方法
が採用できる。
［0090］　直接塗布法(１)では、本発明の硬化性含フッ素塗料組成物で使用する溶剤(Ｃ)は、透明樹脂層(基材)(II)の透明樹脂を侵さない溶剤のみ、または透明樹脂を侵さない溶剤を主溶剤とする混合溶剤とすることが必要である。そうした透明樹脂を侵さない溶剤は、透明樹脂の種類にもよるが、上記の弱溶剤の単独または混合溶剤が好適である。たとえば、透明樹脂がポリカーボネート、ポリエステル、アクリル樹脂の場合は、非極性炭化水素系溶剤、特に第三種有機溶剤の１種または２種以上が好ましい。混合可能な他の溶剤としては弱溶剤以外の後述する溶剤があげられるが、その混合量は透明樹脂の透明性を損なわない程度の量にする。
［0091］　プライマー層(IV)を介する方法(２)では、プライマー層(IV)により透明樹脂への溶剤の浸透を防ぐことができるため、透明樹脂を多少侵す可能性のある溶剤、たとえば極性有機溶剤が硬化性含フッ素塗料組成物に含まれていてもよい。
［0092］　この場合のプライマーとしては、たとえばアクリル樹脂、ウレタン樹脂、ポリエステル樹脂、フッ素樹脂などが好適に使用できる。
［0093］　いずれの方法においても、塗布方法としてはディッピング、キャスト、ロールコート、カーテンフローコート、バーコート、スプレー、スピンコートなどの通常の方法が採用でき、硬化方法も常温乾燥、焼付け乾燥、ＵＶ硬化という方法が採用できる。硬化条件は硬化系によって異なり、従来公知の条件が採用できる。
［0094］　本発明はまた、太陽電池モジュール(I)と該モジュールの太陽光照射面側に設けられている透明樹脂層(II)と該透明樹脂層に直接またはプライマー層(IV)を介して設けられているトップコート層(III)を含む太陽電池であって、該トップコート層(III)が、前記保護カバー用塗料組成物の硬化物層である太陽電池にも関する。
［0095］　さらには、透明樹脂層(II)と該透明樹脂層に直接またはプライマー層(IV)を介して設けられているトップコート層(III)を含み、太陽電池モジュール(I)の太陽光照射面側に設ける保護カバー用積層フィルムであって、該トップコート層(III)が、前記硬化性含フッ素塗料組成物の硬化物層である太陽電池の保護カバー用積層フィルムにも関する。」
　
（ｅ）「［0106］　（実施形態２）
　 　 　  (II)透明樹脂：  ポリエチレンテレフタレート
［0107］　(III)トップコート層：
　つぎの硬化性含フッ素塗料組成物の硬化物
［0108］　(Ａ)硬化性フッ素樹脂：
　前記(Ａ１)の硬化性フッ素樹脂(特に、ＣＴＦＥ／ビニルエーテル／硬化部位(水酸基またはカルボキシル基)含有単量体の共重合体)
　 　 　  (Ｂ)硬化剤：
　 　 　  イソシアネート系
　 　 　  (Ｃ)溶剤：
　 　 　  第三種有機溶剤（特に、ミネラルスピリット）
　 　 　  (Ｄ)添加剤：
　 　 　  シランカップリング剤、紫外線吸収剤
［0109］　(IV)プライマー層：
　 　 　  なし」
　
（ｆ）「［0145］　実施例９〜１２および比較例１
　ポリカーボネートフィルム(三菱エンジニアリングプラスチック(株)製のユーピロンフィルムＦＥ−２０００(商品名)。厚さ１００μｍ)の表面を脱脂したのち、実施例１〜５でそれぞれ調製した塗料組成物をエアスプレーで乾燥膜厚が５０μｍとなるように塗装した。ついで、８０℃にて２０分間加熱し、乾燥硬化させて保護カバー用積層フィルムを作製した。」
　
３．対比
（１）本願発明と引用発明との対比
（ａ）引用発明の「太陽電池ユニットＵ」、「防湿フィルム７」、「接着フィルム６」及び「太陽電池モジュール」が、それぞれ、本願発明の「太陽電池セル」、「表面保護部材」、「接着剤」及び「太陽電池モジュール」に相当する。
　
（ｂ）引用発明の「複数個の太陽電池ユニットＵの裏面電極５ｉ、５ｅは配線Ｌによりそれぞれ接続され並列接続され」た構成は、本願発明の「太陽電池セルと、」「を有」する構成に相当する。
　
（ｃ）引用発明の「防湿フィルム７」は、「防湿フィルム７としては、フッ素系樹脂、ポリメチルメタアクリレート、ポリサルホン、ポリエーテルサルホン、ポリ塩化ビニール、ポリカーボネート等のフィルムが用いられている」ことから、樹脂製であることは明らかであり、また、「これらの両面に防湿フィルム７が」「接着され」ているから、「防湿フィルム７」は、「太陽電池モジュール」の受光面側に設けられていることが明らかである。
　すると、引用発明の「これらの両面に防湿フィルム７が」「接着され」、「防湿フィルム７としては、フッ素系樹脂、ポリメチルメタアクリレート、ポリサルホン、ポリエーテルサルホン、ポリ塩化ビニール、ポリカーボネート等のフィルムが用いられている」構成は、本願発明の「前記太陽電池セルの受光面側を覆う樹脂製の表面保護部材と、」「を有」する構成に相当する。
　
（ｄ）引用発明の「これらの両面に防湿フィルム７が接着フィルム６によって接着された」構成は、本願発明の「前記太陽電池セルを被覆するとともに前記表面保護部材と前記太陽電池セルとを接着する接着剤と、を有」する構成に相当する。
　
（２）一致点
　してみると、両者は、
「太陽電池セルと、
　前記太陽電池セルの受光面側を覆う樹脂製の表面保護部材と、
　前記太陽電池セルを被覆するとともに前記表面保護部材と前記太陽電池セルとを接着する接着剤と、を有する太陽電池モジュール。」
で一致し、次の点で相違する。
　
（３）相違点
　本願発明は、「前記表面保護部材の前記太陽電池セルとは反対側に、汚れを防止するための低汚染化塗料であって、フッ素系樹脂を含有する低汚染化塗料が塗装されている」構成を有するのに対して、引用発明は、そのような構成を有さない点。
　
４．判断
（１）上記相違点について
　引用文献２には、太陽電池の保護カバーとして、ガラス板に換えて使用されることが提案されている透明樹脂基材は耐汚染性などに劣っているために、透明樹脂基材表面にフッ素樹脂層を形成すれば、耐汚染性などを向上できると考えられているという背景技術を基に、(Ａ)硬化性フッ素樹脂と(Ｂ)硬化剤と(Ｃ)溶剤を含む硬化性含フッ素塗料組成物である保護カバー用塗料組成物を、太陽電池モジュール(I)の太陽光照射面側に設けられている透明樹脂層(II)に直接塗布硬化して、フッ素樹脂硬化物のトップコート層(III)を形成すること、さらに、保護カバー用塗料組成物には、添加物として、雨筋汚れの防止という効果を奏する表面親水化剤として、［化１］の化合物を配合することが記載されている。
　そして、雨筋汚れの防止という効果を奏する表面親水化剤として、［化１］の化合物を配合した、(Ａ)硬化性フッ素樹脂と(Ｂ)硬化剤と(Ｃ)溶剤を含む硬化性含フッ素塗料組成物である保護カバー用塗料組成物は、透明樹脂基材表面の耐汚染性を向上するものであるといえるから、本願発明の「汚れを防止するための低汚染化塗料であって、フッ素系樹脂を含有する低汚染化塗料」に相当するものである。
　また、太陽電池モジュールにおいて、樹脂製の表面保護シートに防汚性を付与することは、特開２００７−１７３４４９号公報（段落【００１９】、【００５６】等参照）、特開２００７−２４２７５９号公報（段落【０００２】、【０００９】〜【００２１】等参照）に示されるように周知技術である。
　すると、引用発明において、「防湿フィルム７」に防汚性を付与するために、引用文献２に記載された技術事項を採用して、上記相違点に係る発明特定事項を得ることは当業者が容易に想到し得ることである。
　
（２）効果について
　本願発明が奏し得る効果は、当業者が引用発明、引用文献２に記載された技術事項及び周知技術から予測し得るものであって、格別なものではない。
　
（３）結論
　したがって、本願発明は、引用発明、引用文献２に記載された技術事項及び周知技術に基いて当業者が容易に発明をすることができたものであるから、特許法第２９条第２項の規定により、特許を受けることができない。
　
第４．むすび
　以上のとおり、本願発明は、引用発明、引用文献２に記載された技術事項及び周知技術に基いて当業者が容易に発明をすることができたものであり、特許法第２９条第２項の規定により特許を受けることができないから、本願の他の請求項に係る発明について検討するまでもなく、本願は拒絶されるべきものである。
　よって結論のとおり審決する。